МОДИФИЦИРОВАННЫЕ АМИНОАЛЬДЕГИДНЫЕ СМОЛЫ И ИХ ПРИМЕНЕНИЕ В ПРОЦЕССАХ РАЗДЕЛЕНИЯ

1. Способ обогащения руды, включающий:
a) обеспечение руды, включающей ценный материал и одну или более примесей; и
b) контактирование водной суспензии руды с аминальдегидной смолой, включающей повышающее адгезию вещество на основе силана;
с) во время или после стадии контактирования отделение ценного материала от суспензии;
в котором ценный материал выбирают из фосфата, поташа, извести, сульфата, угля, гипса, синтетического гипса, железа, платины, золота, палладия, титана, молибдена, меди, урана, хрома, вольфрама, марганца, магния, свинца, цинка, глины, угля, серебра, графита, никеля, боксита, буры или бората.
2. Способ по п.1, в котором одну или более примесей выбирают из песка, глины, оксида железа, оксида титана, железосодержащего оксида титана, слюды, ильменита, турмалина, силиката алюминия, кальцита, доломита, ангидрита, железомагнезиального минерала, полевого шпата, карбоната кальция и карбоната магния, вулканической породы, почвы, ртути, кадмия, свинца, мышьяка, азота, серы, кремния, золы, пирита или любой их комбинации.
3. Способ по п.1, дополнительно включающий после стадии контактирования b и перед стадией разделения c кондиционирование суспензии в течение времени от приблизительно 30 с до приблизительно 10 мин при температуре от примерно 1 до примерно 95°C и при pH, по меньшей мере, около 2,0.
4. Способ по 1, в котором:
;
a) руда включает уголь или синтетический гипс, имеющий исходное суммарное количество ртути
b) ценный материал включает очищенный уголь или очищенный синтетический гипс, имеющий конечное суммарное количество ртути, которое меньше, чем исходное суммарное количество ртути; и
с) исходное и конечное суммарное количество ртути измеряют в расчете на массу, не содержащую летучие соединения.
5. Способ по п.4, в котором конечное суммарное количество ртути меньше, чем примерно 10 ppm по массе в расчете на массу, не содержащую летучие соединения.
6. Способ по п.4, в котором указанный синтетический гипс образуется во время обессеривания топочного газа работающих на угле электростанций.
7. Способ по п.4, в котором:
a) руда включает неочищенную угольную руду;
b) стадия разделения b. осуществляется в результате пенной флотации;
с) ценный материал включает очищенный уголь, который имеет по сравнению с неочищенной угольной рудой:
i. пониженное количество ртути, азота, серы, кремния, золы или пирита, измеренные в расчете на массу, не содержащую летучие соединения;
ii. пониженное количество влаги; или
iii. повышенную величину БТЕ.
8. Способ очистки угольной руды, включающий:
a) обеспечение угольной руды, включающей уголь и одну или более растворимых или нерастворимых примесей;
b) до или во время операции сортировки по размеру или плотности, контактирование водной суспензии угольной руды с аминоальдегидной смолой, включающей повышающее адгезию вещество на основе силана, и
с. отделение очищенного угля от водной суспензии;
в котором очищенный уголь имеет по сравнению с угольной рудой сниженное количество ртути, азота, серы, кремния, золы, или пирита, измеренное в расчете на массу, не содержащую летучие соединения.
9. Способ по п.8, в котором очищенный уголь имеет по сравнению с угольной рудой сниженное количество влаги, повышенную величину БТЕ или и то, и другое.
10. Способ по п.8, в котором очищенный уголь имеет количества ртути, азота, серы, кремния, золы или пирита, измеренное в расчете на массу, не содержащую летучие соединения, которые меньше чем соответствующие количества в очищенном сравниваемом угле, извлеченном в операции сортировки по размеру или плотности, в котором водная пульпа сравниваемой угольной руды не подвергалась контактированию с депрессором.
11. Способ по п.8, в котором операцию сортировки по размеру или плотности выбирают из циклонного разделения, разделения в тяжелой среде, фильтрации, просеивания или любой их комбинации.
n
12. Способ по любому одному из пп.1-11, в котором аминоальдегидная смола включает мочевиноформальдегидную смолу, имеющую среднечисленную молекулярную массу (M) более чем примерно 100 г/моль.
n
13. Способ по любому одному из пп.1-11, в котором аминоальдегидная смола включает мочевиноформальдегидную смолу, имеющую среднечисленную молекулярную массу (M) от примерно 400 до примерно 4000 г/моль.
14. Способ по любому одному из пп.1-11, в котором аминоальдегидная смола является продуктом реакции первичного или вторичного амина и альдегида, и в котором повышающее адгезию вещество на основе силана выбирают из замещенного силана, диоксида кремния, силиката, полисилоксана или любой их комбинации.
15. Способ по любому одному из пп.1-11, в котором аминоальдегидная смола включает мочевиноальдегидную смолу, и в котором повышающее адгезию вещество на основе силана включает замещенный силан.
16. Способ по любому одному из пп.1-11, в котором аминоальдегидная смола является продуктом реакции альдегида и амина при мольном соотношении от примерно 1,5:1 до примерно 2,5:1 соответственно.
17. Способ по любому одному из пп.1-11, в котором аминоальдегидная смола включает мочевиноформальдегидную смолу, которая является продуктом реакции формальдегида и мочевины при мольном соотношении от примерно 1,75:1 до примерно 3:1 соответственно.
18. Способ по любому одному из пп.1-11, в котором аминоальдегидная смола включает мочевиноформальдегидную смолу, имеющую концентрацию свободного формальдегида в смоле менее чем примерно 5%.
19. Способ по любому одному из пп.1-11, в котором аминоальдегидная смола включает мочевиноформальдегидную смолу, имеющую концентрацию свободного формальдегида в смоле менее чем примерно 3%.
20. Способ по любому одному из пп.1-11, в котором аминоальдегидная смола включает мочевиноформальдегидную смолу, имеющую концентрацию свободного формальдегида в смоле менее чем примерно 1%.
21. Способ по любому одному из пп.1-11, в котором повышающее адгезию вещество на основе силана включает уреидозамещенный силан, аминозамещенный силан, серозамещенный силан, эпоксизамещенный силан, метакрилзамещенный силан, винилзамещенный силан, алкилзамещенный силан, галогеналкилзамещенный силан или любую их комбинацию.
22. Способ по любому одному из пп.1-11, в котором повышающее адгезию вещество на основе силана выбирают из уреидоалкилтриалкоксисилана, аминоалкилтриалкоксисилана, олигомерного аминоалкилсилана или любой их комбинации.
23. Способ по любому одному из пп.1-11, в котором повышающее адгезию вещество на основе силана выбирают из уреидопропилтриметоксисилана, уреидопропилтриэтоксисилана, аминопропилтриметоксисилана, аминопропилтриэтоксисилана, аминопропилметилдиэтоксисилана, аминопропилметилдиметоксисилана, аминоэтиламинопропилтриметоксисилана, аминоэтиламинопропилтриэтоксисилана, аминоэтиламинопропилметилдиметоксисилана, диэтилентриаминопропилтриметоксисилана, диэтилентриаминопропилтриэтоксисилана, диэтилентриаминопропилметилдиметоксисилана, диэтилентриаминопропилметилдиэтоксисилана, циклогексиламинопропилтриметоксисилана, гександиаминометилтриэтоксисилана, анилинометилтриметоксисилана, анилинометилтриэтоксисилана, диэтиламинометилтриэтоксисилана, (диэтиламинометил)метилдиэтоксисилана, метиламинопропилтриметоксисилана, бис(триэтоксисилилпропил)тетрасульфида, бис(триэтоксисилилпропил)дисульфида, меркаптопропилтриметоксисилана, меркаптопропилтриэтоксисилана, меркаптопропилметилдиметоксисилана, 3-тиоцианатопропилтриэтоксисилана, изоцианатопропилтриэтилсилана, глицидоксипропилтриметоксисилана, глицидоксипропилтриэтоксисилана, глицидоксипропилметилдиэтоксисилана, глицидоксипропилметилдиметоксисилана, метакрилоксипропилтриметоксисилана, метакрилоксипропилтриэтоксисилана, метакрилоксипропилметилдиметоксисилана, хлорпропилтриметоксисилана, хлорпропилтриэтоксисилана, хлорметилтриэтоксисилана, хлорметилтриметоксисилана, дихлорметилтриэтоксисилана, винилтриметоксисилана, винилтриэтоксисилана, винилтрис(2-метоксиэтокси)силана, винилтриацетоксисилана, алкилметилтриметоксисилана, винилбензиламинотриметоксисилана, (3,4-эпоксициклогексил)этилтриметоксисилана, аминопропилтрифеноксисилана, аминопропилтрибензоилоксисилана, аминопропилтрифурфуроксисилана, аминопропилтри(o-хлорфенокси)силана, аминопропилтри(п-хлорфенокси)силана, аминопропилтри(тетрагидрофурфурокси)силана, уреидосилана, меркаптоэтилтриэтоксисилана и винилтрихлорсилана, метакрилоксипропилтри(2-метоксиэтокси)силана или любой их комбинации.
24. Способ по любому одному из пп.1-11, в котором аминоальдегидная смола дополнительно включает анионную функциональную группу.
25. Способ по любому одному из пп.1-11, в котором аминоальдегидная смола дополнительно включает хелатообразующий реагент.
26. Способ по любому одному из пп.1-11, в котором аминоальдегидная смола дополнительно включает хелатообразующий реагент, выбранный из гидроксиэтилендиаминтриуксусной кислоты (HEDTA), диэтилентриаминпентауксусной кислоты (DTPA), этилендиаминтетрауксусной кислоты (EDTA), диэтилтриаминпентауксусной кислоты (DTPA), нитрилотриуксусной кислоты (NTA), щавелевой кислоты, аминокислоты, аргинина, цистеина, серина, аланина, капролактама, тиосемикарбазида, диацетил-бис(N-метилтиосемикарбазона) или его соли.
27. Способ по любому одному из пп.1-11, в котором стадия контактирования дополнительно включает контактирование водной пульпы руды на стадии b с диоксидом кремния, силикатом, полисилоксаном, полисахаридом, поливиниловым спиртом, полиакриламидом, флокулянтом или любой их комбинацией.